(57)【要約】  固体状電解質および金属を含む電極を含む電気化学デバイスのサイクリング中における固体状電解質中の金属の伝播を抑制する方法が開示されている。１つの方法は、固体状電解質が、金属イオン導電性材料の複数の粒子と、粒子の間の粒界の一部またはすべてに位置する粒界相とを含む構造を有するように固体状電解質を形成することを含み、粒界相は、サイクリング中の固体状電解質中の金属の伝播を抑制する。別の方法は、固体状電解質が単結晶であるように固体状電解質を形成することを含む。【選択図】図１
2020522854.tif 000002
【特許請求の範囲】
【請求項１】
固体状電解質および金属を含む電極を含む電気化学デバイスのサイクリング中に前記固体状電解質中の金属の伝播を抑制する方法であって、
前記固体状電解質が、金属イオン導電性材料の複数の粒子と、前記粒子の間の粒界の一部またはすべてに位置する粒界相と、を含む構造を有するように前記固体状電解質を形成する工程を含み、
前記粒界相は、サイクリング中の前記固体状電解質の中の金属の伝播を抑制する、方法。
【請求項２】
前記粒界相が電気絶縁材料を含む、請求項１に記載の方法。
【請求項３】
前記金属がリチウムである、請求項１に記載の方法。
【請求項４】
前記粒界相がイオン導電性材料を含む、請求項１に記載の方法。
【請求項５】
前記粒界相がイオン抵抗性材料を含む、請求項１に記載の方法。
【請求項６】
前記粒界相が、Ｌｉ＋／Ｌｉ０酸化還元電位以下で電気化学的に安定している、請求項１に記載の方法。
【請求項７】
前記粒界相は、前記粒子の間の粒界の表面エネルギーを増加させる、請求項１に記載の方法。
【請求項８】
前記電極がアノードを含む、請求項１に記載の方法。
【請求項９】
前記金属が本質的にリチウム、マグネシウム、ナトリウム、または亜鉛からなる、請求項８に記載の方法。
【請求項１０】
前記粒界相が金属酸化物を含む、請求項１に記載の方法。
【請求項１１】
前記粒界相が、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ３、およびそれらの混合物からなる群から選択される金属酸化物を含む、請求項1に記載の方法。
【請求項１２】
前記構造が５グレイン以下の厚さを有する、請求項１に記載の方法。
【請求項１３】
前記金属イオン導電性材料が、ＬｉｗＡｘＭ２Ｒｅ３−ｙＯｚの式を有するセラミック材料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する、請求項１に記載の
方法。
【請求項１４】
前記金属イオン導電性材料は、式Ｌｉ６．２５Ｌａ２．７Ｚｒ２Ａｌ０．２５Ｏ１２を有する、請求項１３に記載の方法。
【請求項１５】
金属イオン導電性材料が、ガーネット、ペロブスカイト、ＮａＳＩＣＯＮ、またはＬｉＳＩＣＯＮ相との酸化物またはリン酸塩材料の任意の組み合わせを有する材料を含む、請求項1に記載の方法。
【請求項１６】
（ｉ）金属イオン導電性材料の複数の粒子であって、前記金属イオン導電性材料は、式ＬｉｗＡｘＭ２Ｒｅ３−ｙＯｚを有するセラミック材料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する、粒子と、
（ｉｉ）前記粒子の間の粒界の一部またはすべてに位置する電気絶縁性粒界相と、
を含む、固体状電解質。
【請求項１７】
前記金属イオン導電性材料は、式Ｌｉ６．２５Ｌａ２．７Ｚｒ２Ａｌ０．２５Ｏ１２を有する、請求項１６に記載の固体状電解質。
【請求項１８】
前記金属がリチウムである、請求項１６に記載の固体状電解質。
【請求項１９】
前記電気絶縁性粒界相がイオン導電性材料を含む、請求項１６に記載の固体状電解質。
【請求項２０】
前記電気絶縁性粒界相がイオン抵抗性材料を含む、請求項１６に記載の固体状電解質。
【請求項２１】
前記電気絶縁性粒界相が、Ｌｉ＋／Ｌｉ０酸化還元電位以下で電気化学的に安定している、請求項１６に記載の固体状電解質。
【請求項２２】
前記電気絶縁性粒界相が、粒界の表面エネルギーを増加させる、請求項１６に記載の固体状電解質。
【請求項２３】
前記電気絶縁性粒界相が金属酸化物を含む、請求項１６に記載の固体状電解質。
【請求項２４】
前記粒界相が、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ3、およびそれらの混合物からなる群から選択される金属酸化物を含む、請求項１６に記載の固体状電解質。
【請求項２５】
カソードと、
請求項１６に記載の固体状電解質と、
電気化学的に活性な金属を含むアノードと、
を備える電気化学デバイス。
【請求項２６】
前記電気化学的に活性な金属は、リチウム、マグネシウム、ナトリウム、または亜鉛を含む、請求項２５に記載のデバイス。
【請求項２７】
前記電気化学的に活性な金属がリチウムを含む、請求項２５に記載のデバイス。
【請求項２８】
前記アノードが本質的にリチウム金属からなる、請求項２５に記載のデバイス。
【請求項２９】
前記カソードは、リチウム金属酸化物からなる群から選択されるリチウムホスト材料を含み、前記金属は、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である、請求項２５に記載のデバイス。
【請求項３０】
固体状電解質を形成するために、金属酸化物被覆粉末金属イオン導電性材料を焼結する工程を含む、固体状電解質を形成する方法。
【請求項３１】
前記焼結する工程が、前記固体状電解質を圧縮することを含む、請求項３０に記載の方法。
【請求項３２】
前記金属酸化物が、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ３、またはそれらの混合物を含む、請求項３０に記載の方法。
【請求項３３】
前記金属イオン導電性材料が、式ＬｉｗＡｘＭ２Ｒｅ３−ｙＯｚを有するセラミック材料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する、請求項３０に記載の方法。
【請求項３４】
前記金属イオン導電性材料は、式Ｌｉ６．２５Ｌａ２．７Ｚｒ２Ａｌ０．２５Ｏ１２を有する、請求項３０に記載の方法。
【請求項３５】
前記金属イオン導電性材料が、ガーネット、ペロブスカイト、ＮａＳＩＣＯＮ、またはＬｉＳｉＣＯＮ相との酸化物またはリン酸塩材料の任意の組み合わせを有する材料を含む、請求項３０に記載の方法。
【請求項３６】
前記金属イオンが、リチウム、マグネシウム、ナトリウム、または亜鉛のイオンである、請求項３０に記載の方法。
【請求項３７】
前記金属イオンがリチウムのイオンである、請求項３０に記載の方法。
【請求項３８】
前記焼結する工程は大気圧で行う、請求項３０に記載の方法。
【請求項３９】
前記金属酸化物被覆粉末金属イオン導電性材料を作成するために、原子層堆積、物理蒸着、化学蒸着、ゾルゲル化学、および固体状反応からなるグループから選択された手法を使用して、粉末金属イオン導電性材料をコーティングする工程をさらに含む、請求項３０に記載の方法。
【請求項４０】
前記焼結する工程は５００℃から１５００℃の間の温度で行う、請求項３０に記載の方法。
【請求項４１】
前記金属イオン導電性材料が粒界を含み、前記金属酸化物が前記粒界を少なくとも部分的に充填する、請求項３０に記載の方法。
【請求項４２】
（ａ）第１の表面および粒界を有する焼結金属イオン導電性材料を作成するために、金属イオン導電性材料を焼結する工程と、
（ｂ）少なくとも部分的に粒界を満たすために、焼結金属イオン導電性材料の前記第１の表面の金属酸化物を加熱する工程と、
を含む、固体状電解質を形成する方法。
【請求項４３】
前記金属イオンは、リチウム、マグネシウム、ナトリウム、または亜鉛のイオンである、請求項４２に記載の方法。
【請求項４４】
前記金属イオン導電性材料が、式ＬｉｗＡｘＭ２Ｒｅ３−ｙＯｚを有するセラミック材料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する、請求項４２に記載の方法。
【請求項４５】
前記金属イオン導電性材料は、式Ｌｉ６．２５Ｌａ２．７Ｚｒ２Ａｌ０．２５Ｏ１２を有する、請求項４２に記載の方法。
【請求項４６】
前記金属イオンは、リチウム、マグネシウム、ナトリウム、または亜鉛のイオンである、請求項４４に記載の方法。
【請求項４７】
前記金属イオンがリチウムのイオンである、請求項４２に記載の方法。
【請求項４８】
前記金属酸化物が、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ３、またはそれらの混合物を含む、請求項４２に記載の方法。
【請求項４９】
カソードと、
アノードと、
前記カソードと前記アノードの間に配置された固体状電解質と、を含み、
前記固体状電解質は、固体電解質材料の単結晶を含む、電気化学セル。
【請求項５０】
前記固体電解質材料が、ガーネット相を有する酸化物材料からなる群から選択される、請求項４９に記載の電気化学セル。
【請求項５１】
前記固体電解質材料がリチウムランタンジルコニウム酸化物である、請求項４９に記載の電気化学セル。
【請求項５２】
前記固体電解質材料は、式Ｌｉ６．２５Ｌａ３Ｚｒ２Ａｌ０．２５Ｏ１２を有する、請求項４９に記載の電気化学セル。
【請求項５３】
前記固体電解質材料が、式ＬｉｕＲｅｖＭｗＡｘＯｙを有し、
Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせであり、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせであり、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせであり、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である、請求項４９に記載の電気化学セル。
【請求項５４】
前記アノードがリチウム金属を含む、請求項４９に記載の電気化学セル。
【請求項５５】
前記アノードが、リチウム、マグネシウム、ナトリウム、または亜鉛から本質的になる、請求項４９に記載の電気化学セル。
【請求項５６】
前記カソードは、リチウム金属酸化物からなる群から選択されるリチウムホスト材料を含み、前記金属は、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である、請求項４９に記載の電気化学セル。
【請求項５７】
複数の離間したセルを含み、各セルは、（ｉ）カソード、（ｉｉ）金属を含むアノード、および（ｉｉｉ）前記カソードと前記アノードの間に配置された固体状電解質を含み、前記固体状電解質は固体電解質材料の単結晶を含む、電気化学デバイス。
【請求項５８】
前記固体電解質材料が、ガーネット相を有する酸化物材料からなる群から選択される、請求項５７に記載の電気化学デバイス。
【請求項５９】
前記固体電解質材料は、リチウムランタンジルコニウム酸化物である、請求項５７に記載の電気化学デバイス。
【請求項６０】
前記固体電解質材料が式Ｌｉ６．２５Ｌａ３Ｚｒ２Ａｌ０．２５Ｏ１２を有する、請求項５７に記載の電気化学デバイス。
【請求項６１】
前記固体電解質材料が、式ＬｉｕＲｅｖＭｗＡｘＯｙを有し、
Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせであり、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせであり、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせであり、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である、請求項５７に記載の電気化学デバイス。
【請求項６２】
前記アノードがリチウム金属を含む、請求項５７に記載の電気化学デバイス。
【請求項６３】
前記アノードは、本質的にリチウム、マグネシウム、ナトリウム、または亜鉛からなる、請求項５７に記載の電気化学デバイス。
【請求項６４】
各セルの前記固体状電解質が、前記アノードまたはカソードに化学的または物理的に結合されていない、請求項５７に記載の電気化学デバイス。
【請求項６５】
各セルの前記固体状電解質が、前記カソードに化学的に結合され、前記カソードによって物理的に支持されている、請求項５７に記載の電気化学デバイス。
【請求項６６】
前記複数のセルが連続集電体に結合され、前記複数のセルの間隔が不連続であり、アスペクト比を低下させて各セルの固体状電解質に対する物理的応力を緩和する、請求項５７に記載の電気化学デバイス。
【請求項６７】
各セルの前記固体状電解質が、１ナノメートルから１ミリメートルの範囲の厚さを有する、請求項５７に記載の電気化学デバイス。
【請求項６８】
前記カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である、請求項５７に記載の電気化学デバイス。
【請求項６９】
カソードと、
金属アノードと、
前記カソードと前記アノードの間に配置された固体状電解質と、
前記カソードと接触する液体電解質と、を備え、
前記固体状電解質は、金属イオン導電性材料の複数の粒子と、前記粒子の間の粒界の一部またはすべてに位置する粒界相と、を含む構造を有する、電気化学セル。
【請求項７０】
前記金属イオン導電性材料が、式ＬｉｗＡｘＭ２Ｒｅ３−ｙＯｚを有するセラミック材
料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する、請求項６９に記載の電気化学セル。
【請求項７１】
前記粒界相が、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ3、およびそれらの混合物からなる群から選択される金属酸化物を含む、請求項６９に記載の電気化学セル。
【請求項７２】
前記アノードがリチウム金属を含む、請求項６９に記載の電気化学セル。
【請求項７３】
前記液体電解質は、有機溶媒中のリチウム化合物を含む、請求項６９に記載の電気化学セル。
【請求項７４】
前記リチウム化合物は、ＬｉＰＦ６、ＬｉＢＦ４、ＬｉＣｌＯ４、リチウムビス（フルオロスルホニル）イミド（ＬｉＦＳＩ）、ＬｉＮ（ＣＦ３ＳＯ２）２（ＬｉＴＦＳＩ）、およびＬｉＣＦ３ＳＯ３（ＬｉＴｆ）から選択され、
前記有機溶媒は、炭酸塩ベースの溶媒、エーテルベースの溶媒、イオン液体、およびそれらの混合物から選択される、請求項７３に記載の電気化学セル。
【請求項７５】
前記アノードは、リチウム、マグネシウム、ナトリウム、および亜鉛からなる群から選択される電気化学的に活性な金属を含む、請求項６９に記載の電気化学セル。
【請求項７６】
前記カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である、請求項６９に記載の電気化学セル。
【請求項７７】
カソードと、
金属アノードと、
前記カソードと前記アノードの間に配置された固体状電解質と、
前記カソードと接触する液体電解質と、を備え、
前記固体状電解質は、固体電解質材料の単結晶を含む、電気化学セル。
【請求項７８】
前記固体電解質材料がリチウムランタンジルコニウム酸化物である、請求項７７に記載の電気化学セル。
【請求項７９】
前記固体電解質材料が、式Ｌｉ６．２５Ｌａ３Ｚｒ２Ａｌ０．２５Ｏ１２を有する、請求項７７に記載の電気化学セル。
【請求項８０】
前記固体電解質材料が、式ＬｉｕＲｅｖＭｗＡｘＯｙを有し、
Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせであり、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせであり、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせであり、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である、請求項７７に記載の電気化学セル。
【請求項８１】
前記アノードがリチウム金属を含む、請求項７７に記載の電気化学セル。
【請求項８２】
前記液体電解質が有機溶媒中のリチウム化合物を含む、請求項７７に記載の電気化学セル。
【請求項８３】
前記リチウム化合物は、ＬｉＰＦ６、ＬｉＢＦ４、ＬｉＣｌＯ４、リチウムビス（フルオロスルホニル）イミド（ＬｉＦＳＩ）、ＬｉＮ（ＣＦ３ＳＯ２）２（ＬｉＴＦＳＩ）、およびＬｉＣＦ３ＳＯ３（ＬｉＴｆ）から選択され、
前記有機溶媒は、炭酸塩ベースの溶媒、エーテルベースの溶媒、イオン液体、およびそれらの混合物から選択される、請求項８２に記載の電気化学セル。
【請求項８４】
前記アノードは、リチウム、マグネシウム、ナトリウム、および亜鉛からなる群から選択される電気化学的に活性な金属を含む、請求項７７に記載の電気化学セル。
【請求項８５】
前記カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である、請求項７７に記載の電気化学セル。
【発明の詳細な説明】
【技術分野】
【０００１】
［関連出願への相互参照］
本出願は、２０１７年６月６日に出願された米国特許出願第６２／５１５，６７６号からの優先権を主張する。
【０００２】
［連邦政府による資金提供を受けた研究に関する声明］
本発明は、エネルギー省から授与された助成金ＤＥ−ＥＥ０００６８２１の下で政府の支援を受けて行われた。政府は本発明に一定の権利を有する。
【０００３】
［発明の背景］
１．発明の分野
本発明は、リチウム電池電極、リチウムイオン伝導性固体状電解質、およびこれらの電極および固体状電解質を含む固体状リチウムイオン電池等の、電気化学デバイスに関する。
【背景技術】
【０００４】
２．関連技術の説明
現在の最新技術のリチウムイオン電池は、２つの電極（アノードおよびカソード）、前記電極に触れないようにするがＬｉ＋イオンを通過させるセパレータ材料、および電解質（リチウム塩を含む有機液体）を含む。充電および放電中に、Ｌｉ＋イオンが前記電極間で交換される。
【０００５】
最先端のＬｉイオン技術は現在、少量生産のプラグインハイブリッドおよびニッチな高性能車両で使用されている。ただし、電動パワートレインを広く採用するには、２５％低いコスト、４倍のパフォーマンス、および火災の可能性のない安全なバッテリーが必要となる。したがって、将来のエネルギー貯蔵には、エネルギー貯蔵のより安全で安価で高性能な手段が必要となる。
【０００６】
１つの戦略は、液体電解質をＬｉ＋イオンに伝導性であり、バッテリーパックコストを約２０％削減しながら３〜４倍のエネルギー密度を提供できる固体材料で置き換える固体状電池（solid state batterie）を開発することである。これらの魅力的な特徴にもかかわらず、電気自動車等の大規模用途向けの固体状電池の製造とテストは実証されていない。
【０００７】
現在、Ｌｉイオン電池に使用される液体電解質は、リチウム金属アノードまたは高電圧カソードの使用等の先発の電池の概念と互換性がない。さらに、リチウムイオン電池で使用される液体は可燃性であり、熱暴走時に燃焼しやすい。固体電解質を使用してバッテリーで使用される液体を置き換えることにより、高度なセル化学が可能になると同時に、燃焼のリスクが排除される。窒素ドープリン酸リチウム（ＬｉＰＯＮ）または硫化物ベースのガラスを含むいくつかの固体電解質が特定されており、これらのタイプの技術を商業化するために企業が設立された。これらのタイプの電池の性能は進歩しているが、ＬｉＰＯＮは蒸着する必要があり、硫化物ガラスは周囲の空気にさらされると有毒なＨ２Ｓを形成するため、大規模な製造は実証されていない。したがって、これらのシステムには特別な製造技術が必要となる。その結果、異なるクラスの固体電解質、すなわち超伝導酸化物が標的にされた。
【０００８】
固体状電解質に使用するための超導電性酸化物が提案されてきた。いくつかの酸化物電
解質が文献で報告されているが、特定の材料の選択は、いくつかの基準を同時に満たす必要があるため、簡単ではない。最先端のリチウムイオン電池技術ベースラインの組み合わせで、次の指標が特定された。その指標とは、（１）導電率＞０．２ｍＳ／ｃｍ、最先端のリチウムイオン電池技術に匹敵する、（２）無視できる電子伝導性、（３）高電圧カソードおよびリチウム金属アノードに対する電気化学的安定性、（４）高温安定性、（５）周囲の空気および湿度への合理的な安定性、および（６）厚さ＜５０ミクロンで製造される能力がある。その後、Ｌｉ７Ｌａ３Ｚｒ２Ｏ１２（ＬＬＺＯ）は、上記の固体電解質に必要なすべての基準を満たすことができることが示されている。
【０００９】
長年にわたって、リチウム（Ｌｉ）金属は、不活性なホスト材料または導電性足場を必要とせずに金属形態で軽量リチウムを貯蔵する能力のため、「理想的な」アノード材料と考えられてきた。これにより、３８６０ｍＡｈ/ｇの容量と理論上の最低アノード電位が得られるため、Ｌｉ硫黄やＬｉ空気を含む次世代バッテリーシステムの実現可能な技術となります。残念ながら、電極と電解質の相互作用に起因する反応性の問題が、リチウム金属のサイクルの延長を妨げる。これらの相互作用により、クーロン効率が低下する要因となる不安定な樹状構造が形成され、最終的に破損する。これらのタイプの障害は、バッテリーの寿命を短くするだけでなく、ガスの発生と可燃性電解質の発火の結果として安全上の問題を引き起こす可能性がある。
【００１０】
無数の固体電解質は高速イオン導電性（２９８Ｋで〜１ｍＳ／ｃｍ）を示すが、リチウム金属に対して安定なものはほとんどない［参考文献２−４］。公称式Ｌｉ７Ｌａ３Ｚｒ２Ｏ１２（ＬＬＺＯ）に基づくガーネット型固体電解質は、高速イオン伝導体であり、リチウムに対して安定していると考えられている固体電解質の例である。さらに、ガーネット型Ｌｉ導電体は酸化物であるため、比較的高い弾性率（〜１５０ＧＰａ）および剛性率（〜６０ＧＰａ）を示し、負極として金属リチウムを使用する前世代の充電式バッテリーを悩ませていた樹状突起の開始と伝播を抑制できる［参考文献５］。
【００１１】
おそらくアモルファスポリマーまたはガラスセラミック電解質に、より適用可能であるが、Ｍｏｎｒｏｅ ｅｔ ａｌによって提案された理論［参考文献６］は、リチウムと固体電解質のせん断弾性率によって支配される金属フィラメント開始の基準を確立する。Ｍｏｎｒｏｅ ｅｔ ａｌは、固体電解質のせん断弾性率がリチウムよりも2倍大きい場合（２９８Ｋで４．８ＧＰａ）、リチウムフィラメントの開始は発生しないことを提案している。したがって、ＬＬＺＯのせん断弾性率はリチウムのせん断弾性率の〜１２倍であるため、Ｍｏｎｒｏｅ ｅｔ ａｌによれば、リチウムフィラメントは形成されない。
【００１２】
したがって、樹状突起の形成を軽減するための１つのアプローチは、Ｌｉイオンの容易な輸送を可能にしつつ、Ｌｉ電解質界面を物理的に安定化する固体電解質の使用を伴う。原則としてこのアプローチは機能するが、リチウム堆積速度（電気自動車、マイクロエレクトロニクス、電動工具で使用される速度に匹敵する）で、リチウム金属は比較的硬いセラミック電解質を通って伝播することが観察されている。最近の研究では、ＬＬＺＯでリチウムフィラメントが実際に形成されることが示されている［参考文献５−７］。たとえば、Ｓｈａｒａｆｉ ｅｔ ａｌは、電流密度と温度が固体状Ｌｉ−ＬＬＺＯ−Ｌｉセルのリチウムフィラメントの形成に及ぼす影響を特徴付けた［参考文献７］。肉眼的には、電流密度が室温で０．１ｍＡ／ｃｍ２、１６０℃で２０ｍＡ／ｃｍ２を超えると、ＬＬＺＯ表面に暗い特徴（dark feature）が形成された。サイクリング後の電気化学インピーダンス分光法（ＥＩＳ）スペクトルの誘導挙動は、金属短絡が発生したことを示した。同様に、ＲｅｎおよびＩｍａｎｉｓｈｉ ｅｔ ａｌは、室温で同等の電流密度を超える暗い特徴の構造を確認した［参考文献８−１０］。
【００１３】
したがって、必要なのは、Ｌｉ７Ｌａ３Ｚｒ２Ｏ１２（ＬＬＺＯ）等の固体状電解質中
の金属（例えば、リチウム）の伝播を抑制する方法である。
【発明の概要】
【課題を解決するための手段】
【００１４】
ガーネット鉱物構造Ｌｉ７Ｌａ３Ｚｒ２Ｏ１２（ＬＬＺＯ）に基づく有望な多結晶固体電解質を通るリチウム金属の伝播を直接観察した。さらに、我々はリチウムが粒界に沿って（粒界に（intergranularly））優先的に堆積することを観察した。図３Ｃを参照。本開示は、多結晶固体電解質における金属（例えば、リチウム）の伝播を抑制または排除するための材料技術を提示する。
【００１５】
一態様では、本開示は、固体状電解質および金属を含む電極を含む電気化学デバイスのサイクリング中に固体電解質中の金属の伝播を抑制する方法を提供する。この方法は、固体状電解質が、金属イオン導電性材料の複数の粒子と、粒子間の粒界の一部またはすべてに位置する粒界相とを含む構造を有するように、固体状電解質を形成するステップを含み、粒界相は、サイクリング中の固体状電解質中の金属の伝播を抑制します。
【００１６】
本方法の１つのバージョンでは、粒界相は電気絶縁材料を含む。本方法の別のバージョンでは、粒界相はイオン導電性材料を含む。本方法の別のバージョンでは、粒界相はイオン抵抗性材料を含む。この方法の別のバージョンでは、粒界相は、Ｌｉ＋／Ｌｉ０酸化還元電位以下で電気化学的に安定している。この方法の別のバージョンでは、粒界相は、粒間の粒界の表面エネルギーを増加させる。
【００１７】
この方法において、電極はアノードを備えてもよく、金属はリチウムであってもよい。金属は、本質的にリチウム、マグネシウム、ナトリウム、または亜鉛から構成されていてもよい。粒界相は金属酸化物を含んでもよい。粒界相は、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ３、およびそれらの混合物からなる群から選択される金属酸化物を含んでもよい。固体状電解質の構造は、５グレイン以下の厚さを有してもよい。金属イオン導電性材料は、式ＬｉｗＡｘＭ２Ｒｅ３−ｙＯｚを有するセラミック材料を含んでもよい。
ここで、ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する。
金属イオン導電性材料は、式Ｌｉ６．２５Ｌａ２．７Ｚｒ２Ａｌ０．２５Ｏ１２を有することができる。金属イオン導電性材料は、ガーネット、ペロブスカイト、ＮａＳＩＣＯＮ、またはＬｉＳＩＣＯＮ相と酸化物またはリン酸塩材料の任意の組み合わせを有する材料を含んでもよい。
【００１８】
別の態様では、本開示は、（ｉ）金属イオン導電性材料の複数の粒子と、ここで、金属イオン導電性材料は、式ＬｉｗＡｘＭ２Ｒｅ３−ｙＯｚを有するセラミック材料を含み、
ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料はガーネット型またはガーネット様の結晶構造を有し、
（ｉｉ）粒子の間の粒界の一部またはすべてに位置する電気絶縁性粒界相と、
を含む固体状電解質を提供する。
【００１９】
固体状電解質の１つのバージョンでは、金属イオン導電性材料は、式Ｌｉ６．２５Ｌａ２．７Ｚｒ２Ａｌ０．２５Ｏ１２を有し、金属はリチウムである。固体状電解質の１つのバージョンでは、電気絶縁性粒界相はイオン導電性材料を含む。固体状電解質の１つのバージョンでは、電気絶縁性粒界相はイオン抵抗性材料を含む。固体状電解質の１つのバージョンでは、電気絶縁性粒界相は、Ｌｉ＋／Ｌｉ０酸化還元電位以下で電気化学的に安定している。固体状電解質の１つのバージョンでは、電気絶縁性粒界相が粒界の表面エネルギーを増加させる。固体状電解質の１つのバージョンでは、電気絶縁性粒界相は金属酸化物を含む。固体状電解質の１つのバージョンでは、粒界相は、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ3、およびそれらの混合物からなる群から選択される金属酸化物を含む。
【００２０】
別の態様では、本開示は、カソードと、上記の固体状電解質と、リチウム、マグネシウム、ナトリウム、または亜鉛等の電気化学的に活性な金属を含むアノードと、を備える電気化学デバイスを提供する。電気化学的に活性な金属はリチウムを含んでもよい。アノードは、本質的にリチウム金属から成り得る。カソードは、リチウム金属酸化物からなる群から選択されるリチウムホスト材料を含んでもよく、金属はアルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上である。
【００２１】
別の態様では、本開示は、固体状電解質を形成する方法を提供する。この方法は、固体状電解質を形成するために、金属酸化物被覆粉末金属イオン導電性材料を焼結するステップを含む。この方法では、焼結するステップは固体状電解質を圧縮する工程を含んでもよい。金属酸化物は、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ３、またはそれらの混合物を含んでもよい。金属イオン導電性材料は、式ＬｉｗＡｘＭ２Ｒｅ３−ｙＯｚを有するセラミック材料を含むことができ、
ここで、ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する。
金属イオン導電性材料は、式Ｌｉ６．２５Ｌａ２．７Ｚｒ２Ａｌ０．２５Ｏ１２を有し
てもよい。金属イオン導電性材料は、ガーネット、ペロブスカイト、ＮａＳＩＣＯＮ、またはＬｉＳＩＣＯＮ相との酸化物またはリン酸塩材料の任意の組み合わせを有する材料を含んでもよい。金属イオンは、リチウム、マグネシウム、ナトリウム、または亜鉛のイオンであってもよい。金属イオンはリチウムイオンであってもよい。この方法において、焼結する工程は大気圧で行ってもよい。この方法は、金属酸化物被覆粉末金属イオン導電性材料を作成するために、原子層堆積、物理蒸着、化学蒸着、ゾルゲル化学、および固体状反応からなるグループから選択された手法を使用して、粉末金属イオン導電性材料をコーティングする工程をさらに含んでもよい。この方法では、焼結する工程は５００℃から１５００℃の間の温度で行ってもよい。この方法では、金属イオン導電性材料は粒界を含んでもよく、金属酸化物は粒界を少なくとも部分的に充填する。
【００２２】
別の態様では、本開示は、固体状電解質を形成する方法を提供する。この方法は、（ａ）第１の表面および粒界を有する焼結金属イオン導電性材料を作成するために、金属イオン導電性材料を焼結する工程と、（ｂ）少なくとも部分的に粒界を満たすために、焼結金属イオン導電性材料の前記第１の表面の金属酸化物を加熱する工程と、を含む、金属イオンは、リチウム、マグネシウム、ナトリウム、または亜鉛のイオンであってもよい。金属イオン導電性材料は、式ＬｉｗＡｘＭ２Ｒｅ３−ｙＯｚを有するセラミック材料を含んでもよく、
ここで、ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する。
金属イオン導電性材料は、式Ｌｉ６．２５Ｌａ２．７Ｚｒ２Ａｌ０．２５Ｏ１２を有することができる。金属イオンはリチウムイオンであってもよい。金属酸化物は、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ3、またはそれらの混合物を含むことができる。
【００２３】
本開示の利点は、電気化学反応中の金属浸透（metal penetration）を防止するために、固体電解質材料の粒界を修正する方法を提供することである。修正により、粒界が電気絶縁体になる場合がある。修正は、粒界をイオン導電性にする場合としない場合がある。修正された粒界の化学的性質は、固体電解質粒子（solid electrolyte grain）に溶けない場合がある。粒界の修正は、Ｌｉ＋／Ｌｉ０酸化還元電位以下で電気化学的に安定する可能性がある。粒界の修正は、リチウム金属の伝播を抑制するために、リチウム金属−多結晶固体電解質−粒界−多結晶固体電解質粒子接合（the lithium metal-polycrystalline solid electrolyte-grain boundary-polycrystalline solid electrolyte grain junction）の表面エネルギーを増加させることができる。粒界の修正は、最初に１つ以上の個々の粒子を有する固体電解質粉末粒子をコーティングし、その後ホットプレスまたは無加圧焼結（pressure-less sintering）を使用して高密度化することにより、粒子間に挿入することができる。原子層堆積、物理蒸着、化学蒸着、ゾルゲル化学、または固相反応等の技術を使用して、粒界の修正を固体電解質粒子に堆積させることができる。不溶性の粒界の修正は、合成中に固体電解質粒子にドープされ、固体電解質の焼成または高密度化中に溶け出すことがある。粒界の修正は、高密度化後に、粒界と反応してその化学的性質を変化させて金属の浸透を防ぐ液体、気体、または蒸気にさらすことによって行うことができる。
【００２４】
本開示の方法は、多結晶固体電解質における安定性を改善し、金属伝播劣化メカニズム（metal propagation degradation mechanism）を抑制する。この方法は、電気化学反応（このような構造で観察される不安定性と劣化メカニズム）中の金属の浸透を防ぐために、多結晶固体電解質（固体状リチウム電池等で使用）の粒界を修正する。
【００２５】
負極として金属リチウムを使用するバルク規模の全てが固体状の電池（bulk-scale all-solid-state batterie）が開発されており、電気自動車用のリチウム電池において前例のない性能、耐久性、および安全性を可能にするポテンシャルを提供している。しかしながら、バッテリー性能の低下につながる不安定性は、このような不安定性を物理的に防ぐことを目的とした、比較的硬い、固体セラミック電解質を使用するこれらの固体状の電池の他の有望なタイプで最近観察された。この不安定性の原因は、固体セラミック電解質を介した金属リチウムの伝播と堆積であり、これは粒界を介して／粒界に沿って発生するものとして特定され、本開示内で説明されている。本開示の方法は、粒間のリチウムの伝播を抑制し、潜在的に排除するために、これらの粒界を意図的に修正したものである。明確に定義されたターゲット材料の挙動と、修正された粒界の実施形態を設計するためのガイドラインを、それらの実践へ還元する方法とともに、本明細書で提示した。
【００２６】
本発明は、固体状電池、特に多結晶金属酸化物材料に基づく電池における用途を有する。本開示の方法およびデバイスは、これらの固体酸化物電解質固体状電池の劣化を抑制することにより安定性を高め、充電率を改善する。
【００２７】
本開示は、固体電解質におけるリチウム金属の伝播を抑制または排除する別の材料技術を提示する。本開示は、カソードと、リチウム、マグネシウム、ナトリウムまたは亜鉛等の電気化学的に活性な金属を含むアノードと、カソードとアノードの間に配置された固体電解質を含み、固体電解質は固体電解質材料の単結晶を含む、電気化学セルを提供する。固体電解質材料は、ガーネット相を有する酸化物材料からなる群から選択されてもよい。固体電解質材料は、式ＬｉｕＲｅｖＭｗＡｘＯｙを持つことができ、
ここで、Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数（a nominal valance）を持つ元素の任意の組み合わせであり、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせであり、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせであり、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である。
一実施形態では、固体電解質材料は、式Ｌｉ６．２５Ｌａ３Ｚｒ２Ａｌ０．２５Ｏ１２を有するリチウムランタンジルコニウム酸化物である。アノードはリチウム金属を含むことができる。アノードは、本質的にリチウム、マグネシウム、ナトリウム、または亜鉛で構成できる。カソードは、リチウム金属酸化物からなる群から選択されるリチウムホスト材料を含み、金属は、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上であってもよい。これは、電気化学セルの固体状電解質の粒界での金属の伝播を緩和する代替ソリューションを提供する。
【００２８】
別の態様では、本開示は、複数の離間したセルを含む電気化学デバイスを提供し、各セルは、（ｉ）カソード、（ｉｉ）金属を含むアノード、および（ｉｉｉ）カソードとアノードの間に配置された固体状電解質を含み、固体状電解質は固体電解質材料の単結晶を含む。固体電解質材料は、ガーネット相を有する酸化物材料からなる群から選択されてもよい。固体電解質材料は、ガーネット相を持つ酸化物材料からなる群から選択できる。固体電解質材料は、式ＬｉｕＲｅｖＭｗＡｘＯｙを持つことができ、
ここで、Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせとすることができ、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせとすることができ、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせとすることができ、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である。
一実施形態では、固体電解質材料は、式Ｌｉ６．２５Ｌａ３Ｚｒ２Ａｌ０．２５Ｏ１２を有するリチウムランタンジルコニウム酸化物である。アノードはリチウム金属を含むことができる。アノードは、本質的にリチウム、マグネシウム、ナトリウム、または亜鉛で構成できる。電気化学デバイスの１つのバージョンでは、各セルの固体状電解質は、アノードまたはカソードに化学的または物理的に結合されていない。電気化学デバイスの別のバージョンでは、各セルの固体状電解質がカソードに化学的に結合され、カソードによって物理的に支持される。電気化学デバイスの１つのバージョンでは、複数のセルは連続集電体に結合され、複数のセルの間隔は不連続であり、アスペクト比を低下させて各セルの固体状電解質への物理的応力（physical stress）を緩和する。電気化学デバイスの1つのバージョンでは、各セルの固体状電解質は、１ナノメートルから１ミリメートルの範囲の厚さを有する。カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上であってもよい。これにより、電気化学デバイスの各セルの固体状電解質の粒界での金属の伝播を緩和する代替ソリューションを提供する。
【００２９】
別の態様では、本開示は、カソードと、リチウム、マグネシウム、ナトリウムまたは亜鉛等の電気化学的に活性な金属を含むアノードと、カソードとアノードの間に配置された固体状電解質と、カソードと接触する液体電解質と、を備える電気化学セルを提供する。固体状電解質は、金属イオン導電性材料（例えば、ＬＬＺＯ）の複数の粒子と、粒子の間の粒界の一部またはすべてに位置する粒界相（例えば、金属酸化物）とを含む構造を有することができる。金属イオン導電性材料は、式ＬｉｗＡｘＭ２Ｒｅ３−ｙＯｚを有するセラミック材料を含むことができ、
ここで、ｗは５〜７．５であり、
ＡはＢ、Ａｌ、Ｇａ、Ｉｎ、Ｚｎ、Ｃｄ、Ｙ、Ｓｃ、Ｍｇ、Ｃａ、Ｓｒ、Ｂａ、およびそれらの任意の組み合わせから選択され、
ｘは０〜２であり、
Ｍは、Ｚｒ、Ｈｆ、Ｎｂ、Ｔａ、Ｍｏ、Ｗ、Ｓｎ、Ｇｅ、Ｓｉ、Ｓｂ、Ｓｅ、Ｔｅ、およびそれらの任意の組み合わせから選択され、
Ｒｅは、ランタニド元素、アクチニド元素、およびそれらの任意の組み合わせから選択され、
ｙは０〜０．７５であり、
ｚは１０．８７５〜１３．１２５であり、
前記材料は、ガーネット型またはガーネット様の結晶構造を有する。
一実施形態において、金属イオン導電性材料は、式Ｌｉ６．２５Ｌａ３Ｚｒ２Ａｌ０．２５Ｏ１２を有するリチウムランタンジルコニウム酸化物である。粒界相は、ＭｇＯ、Ｙ２Ｏ３、Ｌａ２Ｏ３、ＺｒＯ２、Ａｌ２Ｏ３、Ｇａ２Ｏ３、ＨｆＯ２、Ｂ２Ｏ３、ＺｎＯ、Ｅｒ２Ｏ3、およびそれらの混合物からなる群から選択される金属酸化物を含むことができる。アノードはリチウム金属を含むことができる。液体電解質は、有機溶媒中のリチウム化合物を含むことができる。リチウム化合物は、ＬｉＰＦ６、ＬｉＢＦ４、ＬｉＣｌＯ４、リチウムビス（フルオロスルホニル）イミド（ＬｉＦＳＩ）、ＬｉＮ（ＣＦ３ＳＯ２）２（ＬｉＴＦＳＩ）、およびＬｉＣＦ３ＳＯ３（ＬｉＴｆ）から選択でき、有機溶媒は炭酸塩ベースの溶媒、エーテルベースの溶媒、イオン液体、およびそれらの混合物から選択できる。アノードは、リチウム、マグネシウム、ナトリウム、および亜鉛からなる群から選択される電気化学的に活性な金属を含むことができる。カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上であってもよい。
【００３０】
別の態様では、本開示は、カソードと、リチウム、マグネシウム、ナトリウムまたは亜鉛等の電気化学的に活性な金属を含むアノードと、カソードとアノードの間に配置された固体状電解質と、カソードと接触する液体電解質と、を備える電気化学セルを提供する。固体状電解質は、式ＬｉｕＲｅｖＭｗＡｘＯｙを有する固体電解質材料の単結晶を含むことができ、
ここで、Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせとすることができ、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせとすることができ、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせとすることができ、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である。
固体状電解質は、式Ｌｉ６．２５Ｌａ３Ｚｒ２Ａｌ０．２５Ｏ１２を有するリチウムランタンジルコニウム酸化物等の固体電解質材料の単結晶を含むことができる。アノードはリチウム金属を含むことができる。液体電解質は、有機溶媒中のリチウム化合物を含むことができる。リチウム化合物は、ＬｉＰＦ６、ＬｉＢＦ４、ＬｉＣｌＯ４、リチウムビス（フルオロスルホニル）イミド（ＬｉＦＳＩ）、ＬｉＮ（ＣＦ３ＳＯ２）２（ＬｉＴＦＳＩ）、およびＬｉＣＦ３ＳＯ３（ＬｉＴｆ）から選択でき、有機溶媒は炭酸塩ベースの溶媒、エーテルベースの溶媒、イオン液体、およびそれらの混合物から選択できる。アノードは、リチウム、マグネシウム、ナトリウム、および亜鉛からなる群から選択される電気
化学的に活性な金属を含むことができる。カソードは、リチウム金属酸化物からなる群から選択されるリチウムホスト材料を含み、前記金属が、アルミニウム、コバルト、鉄、マンガン、ニッケルおよびバナジウムのうちの１つ以上であり、および一般式ＬｉＭＰＯ４を有するリチウム含有リン酸塩を含み、Ｍがコバルト、鉄、マンガン、およびニッケルのうちの１つ以上であってもよい。
【００３１】
固体状セルは、最新技術と比較してそれらのエネルギー密度、比較的低コスト、および安全性のために、電気自動車のエネルギー貯蔵方法として広く採用されるように位置付けられている。固体状セルは充電式であり、通常、広い温度範囲（高温と低温の両方）で安全で実用的である。本明細書で開示される技術は、これらの利点に貢献し、これらのタイプの電池で観察された欠点を克服する。電気自動車での採用を超えて、固体状電池は、家電や住宅／商業用緊急バックアップ電源システムを含む、ただしこれらに限定されず、さまざまなエネルギー貯蔵アプリケーション向けに開発されている。
【図面の簡単な説明】
【００３２】
【図１】図１は、リチウム金属電池の概略図である。
【図２Ａ】図２Ａは、粒内移行方式（a transgranular manner）で多結晶固体電解質（例えば、ＬＬＺＯ）を通るリチウム金属めっきを示す電気化学セルの断面図である。
【図２Ｂ】図２Ｂは、粒間方式（an intergranular manner）での多結晶固体電解質（例えば、ＬＬＺＯ）を通るリチウム金属めっきを示す電気化学セルの断面図である。
【図３Ａ】図３Ａは、未修正の粒界（unmodified grain boundaries）を有する金属イオン導電性材料（例えば、ＬＬＺＯ）を含む粒を有する固体電解質を使用するリチウム電気化学セルの断面図である。
【図３Ｂ】図３Ｂは、リチウム金属の伝播を防ぐ修正された粒界を有する金属イオン導電性材料（例えば、ＬＬＺＯ）を含む粒を有する固体電解質を使用するリチウム電気化学セルの断面図である。
【図３Ｃ】図３Ｃは、未修正の粒界を有する金属イオン導電性材料（例えば、ＬＬＺＯ）を含む粒を有する固体電解質を使用するリチウム電気化学セル内の未修正の粒界に集積するリチウム金属を示す概略図である。
【図４Ａ】図４Ａは、単結晶固体ＬＬＺＯ電解質膜を使用するリチウム電気化学ユニットセルの断面図である。
【図４Ｂ】図４Ｂは、連続金属箔集電体（a continuous metal foil current collector）に結合された単結晶固体ＬＬＺＯ電解質膜（a single-crystal solid LLZO electrolyte membrane）を含む複数のユニットセルを使用するが、ユニットセルの間のギャップまたは応力緩和によって物理的に分離されたリチウム電気化学デバイスの断面図である。
【図５】図５は、ゾル−ゲル化学を用いてＭｇＯでコーティングされたＬＬＺＯのＸ線回折データを示す。（ｉ）ゾル−ゲルコーティング後かつ加熱前（下）、および（ｉｉ）ＭｇＯ被覆ＬＬＺＯ粉末をペレットにホットプレスした後（上）。図５では、ラベル５０１はＭｇ２ＡｌＯ４スピネルが第２相であることを示し、ラベル５０２はＭｇＯ被覆ＬＬＺＯペレットを示し、ラベル５０３はＭｇＯ被覆ＬＬＺＯ粉末を示す。
【図６】図６は、ホットプレスおよび研磨後のＭｇＯゾルゲル被覆ＬＬＺＯ（MgO sol-gel coated LLZO）の後方散乱電子走査型電子顕微鏡要素マッピング（backscattered electron scanning electron microscopy element mapping）を示す。マトリックスはＬａとＺｒの均一な分布を示すが、二次相はＭｇ、Ａｌ、Ｏ、Ｃに富んでいる。
【図７】図７は、Ａｕ−ＬＬＺＯ＋ＭｇＯ−ＡｕおよびＬｉ−ＬＬＺＯ＋ＭｇＯ−Ｌｉセルの電気化学インピーダンス分光法（ＥＩＳ）を示す。
【図８Ａ】図８Ａは、比較的大きなＬＬＺＯ粒子を作成できることを確認する粒子サイズのヒストグラムである。
【図８Ｂ】図８Ｂは、大きな粒子のＬＬＺＯの電子後方散乱選択領域回折（ＥＢＳＤ）画像である。各色は、例えば、結晶の固有の配向（例えば、粒）を表す。
【図９】図９Ａは、リチウム金属の伝播を防止する修正された粒界を有する金属イオン導電性材料（例えば、ＬＬＺＯ）を含む粒を有する固体電解質を使用するリチウム金属電気化学セルの断面図である。図９Ｂは、図９Ａのリチウム金属電気化学セルの側面図および斜視図写真を示す。
【図１０】図１０は、６０℃で０．１から１．０ｍＡｈ／ｃｍ２までのＭｇＯ修正ＬＬＺＴＯ（Ｌｉ６．５Ｌａ３Ｚｒ１．５Ｔａ０．５Ｏ１２）の段階的な定電流サイクリング（stepped galvanostatic cycling）のグラフを示す。
【図１１】図１１は、６０℃で０．１から１．０ｍＡｈ／ｃｍ２までの非修正ＬＬＺＴＯ（Ｌｉ６．５Ｌａ３Ｚｒ１．５Ｔａ０．５Ｏ１２）の段階的な定電流サイクリングのグラフを示す。
【００３３】
以下の詳細な説明を考慮すると、本発明はよりよく理解され、上記のもの以外の特徴、態様および利点が明らかになるであろう。そのような詳細な説明は、図面を参照し、図面では、同じ参照番号が、図から図の同じ部分を指すために使用される。
【発明を実施するための形態】
【００３４】
本発明の任意の実施形態を詳細に説明する前に、本発明は、その適用において、以下の説明に記載されるかまたは以下の図面に示される構成の詳細および構成要素の配置に限定されないことを理解されたい。本発明は、他の実施形態が可能であり、様々な方法で実施または実行することができる。また、本明細書で使用される語法および用語は説明のためのものであり、限定と見なされるべきではないことを理解されたい。本明細書における「含む」、「含む」または「有する」およびその変形の使用は、その後に列挙されるアイテムおよびその同等物ならびに追加アイテムを包含することを意味する。
【００３５】
以下の議論は、当業者が本発明の実施形態を作成および使用することを可能にするために提示される。例示された実施形態に対する様々な修正は、当業者には容易に明らかであり、本明細書の一般的な原理は、本発明の実施形態から逸脱することなく他の実施形態および用途に適用できる。したがって、本発明の実施形態は、示される実施形態に限定されることを意図するものではなく、本明細書に開示される原理および特徴と一致する最も広い範囲を与えられるべきである。当業者は、本明細書で提供される例が多くの有用な代替物を有し、本発明の実施形態の範囲内に入ることを認識するであろう。
【００３６】
１つの非限定的な応用例では、本発明の固体電解質１１６は、図１に示されるようなリチウム金属電池１１０で使用することができる。リチウム金属電池１１０は、カソード１１４と接触する集電体１１２（例えば、アルミニウム）を含む。固体電解質１１６は、カソード１１４とアノード１１８との間に配置され、アノード１１８は、集電体１２２（例えば、アルミニウム）と接触している。リチウム金属電池１１０の集電体１１２および１２２は、電気部品（electrical component）１２４と電気的に連絡することができる。電気部品１２４は、リチウム金属電池１１０を、電池を放電する電気負荷または充電する充電器と電気的に連絡することができる。
【００３７】
第１の集電体１１２および第２の集電体１２２は、導電性金属または任意の適切な導電性材料を含むことができる。いくつかの実施形態では、第１の集電体１１２および第２の集電体１２２は、アルミニウム、ニッケル、銅、それらの組み合わせおよび合金を含む。他の実施形態では、第１の集電体１１２および第２の集電体１２２は、０．１ミクロン以上の厚さを有する。第１の集電体１１２および第２の集電体１２２はそれぞれ、０．１ミクロンから４００ミクロンの間、１０ミクロンから２００ミクロンの間、または５０ミクロンから１５０ミクロンの間の厚さを有することができる。図１に描かれた厚さは縮尺通りに描かれておらず、第１の集電体１１２と第２の集電体１２２の厚さは異なっていてもよいことを理解されたい。
【００３８】
リチウム金属電池１１０のカソード１１４に適した活物質は、リチウムイオンを貯蔵し、その後放出することができるリチウムホスト材料である。カソード活物質の一例は、金属がアルミニウム、コバルト、鉄、マンガン、ニッケルおよびバナジウムのうちの１つまたは複数であるリチウム金属酸化物である。リチウム金属酸化物の非限定的な例は、ＬｉＣｏＯ２（ＬＣＯ）、ＬｉＦｅＯ２、ＬｉＭｎＯ２（ＬＭＯ）、ＬｉＭｎ２Ｏ４、ＬｉＮｉＯ２（ＬＮＯ）、ＬｉＮｉｘＣｏｙＯ２、ＬｉＭｎｘＣｏｙＯ２、ＬｉＭｎｘＮｉｙＯ２、ＬｉＭｎｘＮｉｙＯ４、ＬｉＮｉｘＣｏｙＡｌｚＯ２、ＬｉＮｉ１／３Ｍｎ１／３Ｃｏ１／３Ｏ２等である。カソード活物質の別の例は、一般式ＬｉＭＰＯ４を有するリチウム含有リン酸塩であり、ここで、Ｍは、リン酸鉄リチウム（ＬＦＰ）およびフルオロリン酸鉄リチウム（lithium iron fluorophosphates）等のコバルト、鉄、マンガン、およびニッケルの１つ以上である。電子伝導性、層の順序、脱リチウムの安定性およびカソード材料のサイクル性能に影響を与えるために、Ｃｏ、Ｍｎ、Ｎｉ、Ｃｒ、Ａｌ、またはＬｉ等の多くの異なる元素を構造に置換または追加することができます。カソード活物質は、これらのカソード活物質の任意の数の混合物であり得る。カソードは、０．１ミクロンと４００ミクロンの間、１０ミクロンと２００ミクロンの間、または５０ミクロンと１５０ミクロンの間の厚さを有することができる。
【００３９】
一部の実施形態では、リチウム金属電池１１０のアノード１１８に適した活物質は、リチウム金属からなる。他の実施形態では、例示的なアノード１１８材料は、本質的にリチウム金属からなる。あるいは、適切なアノード１１８は、本質的にマグネシウム、ナトリウム、または亜鉛金属からなる。アノードは、０．１ミクロンから４００ミクロンの間、１０ミクロンから２００ミクロンの間、または５０ミクロンから１５０ミクロンの間の厚さを有してもよい。
【００４０】
固体状電解質１１６は、金属イオン導電性材料の複数の粒子を有する多結晶固体電解質を含むことができる。例えば、金属イオン導電性材料は、リチウム、マグネシウム、ナトリウム、または亜鉛のイオンを伝導し得る。Monroeモデル［参考文献６］は、多結晶固体電解質には適用できないと我々は信じている。多結晶材料は、粒と粒界を含む。しかし、金属（リチウム等）フィラメントの開始と伝播を制御する際に粒界が果たす役割は、不明な場合がある。それでも、粒子２０４と粒界２０６を含む多結晶材料の２つの可能な伝播メカニズム（図２Ａおよび２Ｂを参照）のうち、リチウム電極２０２、２１０からのリチウムは、粒内（transgranularly）２０８ではなく粒間（intergranularly）２０９（図２Ｂ）を優先的に伝播することを確認した（図２Ａ参照）。伝播モードを理解することで、金属リチウム電極を使用する固体状電池の充電中にリチウムがめっきされる電流密度を高めるために、微細構造および／またはインターフェースをより良く設計するための取り組みを進めた。
【００４１】
図２Ｂを参照して説明したように、リチウム金属−粒界−粒子接合（lithium metal-grain boundary-grain junction）として故障の点源を明確に特定した後、多結晶固体電解質でのリチウム金属の浸透を抑制するアプローチを開発した。図３Ａを見ると、電気化学セル３００の動作中、リチウム金属アノード３０２からのリチウム金属３０３はカソード３１０（上記のカソード材料を含む）に向かって移動し、Ｌｉ７Ｌａ３Ｚｒ２Ｏ１２（ＬＬＺＯ）粒３０４と多結晶固体電解質３０５の粒界３０６との間の接合部（三重点界面）で伝播し始める。本発明は、粒子３０４間の粒界の一部または全部に位置する粒界相３０７を含むために、電気化学セル３００Ａの多結晶固体電解質３０５を修正する（図３Ｂを参照）。粒界相３０７は、Ｌｉ７Ｌａ３Ｚｒ２Ｏ１２（ＬＬＺＯ）粒３０４と粒界３０６との間の接合部でのリチウム金属の伝播を防止する。修正された粒界は、好ましくは以下の特性（１）電子伝導を防止する、（２）イオン導電性であってもなくてもよい、（３）高温処理中に粒界の化学的修正が粒界に残るように、粒子に溶解しない、（４）Ｌｉ＋/Ｌｉ０酸化還元電位で電気化学的に安定している、（５）リチウム金属の伝播を抑制するために、リチウム金属−粒界−粒子接合の表面エネルギーを増加させる、を示す。
【００４２】
多結晶固体電解質３０５は、０．１〜２０００ミクロン、または１〜１０００ミクロン、または５〜１００ミクロン、または５〜５０ミクロン、または５〜２５ミクロンの厚さを有し得る。粒界の化学的修正により粒界の抵抗が増加するかもしれないが、実際には、多結晶固体電解質膜の厚さは、１粒または数粒（総厚約１０μｍ）の厚さに過ぎない場合がある。したがって、粒界が存在しない場合（１つの粒子の厚さのみ）、または膜内に数個の粒子の厚さがある場合がある。これらの化学的修正は、固体電解質膜の抵抗を増加させる可能性があるが、比較的薄い（〜ｎｍ）粒界を生成するように（原子層堆積、物理蒸着、またはゾルゲル化学を使用して）設計できる。低次元性のおかげで、抵抗に対する修正された粒界の全体的な寄与は、比較的低い値に減少し得る。
【００４３】
多結晶固体電解質３０５の粒子３０４を含む例示的な金属イオン導電性材料は、式ＬｉｕＲｅｖＭｗＡｘＯｙを有する金属イオン伝導性セラミック材料であり、ここで、
Ｒｅは、Ｌａ、Ｎｄ、Ｐｒ、Ｐｍ、Ｓｍ、Ｓｃ、Ｅｕ、Ｇｄ、Ｔｂ、Ｄｙ、Ｙ、Ｈｏ、Ｅｒ、Ｔｍ、Ｙｂ、およびＬｕを含む、＋３の公称価数を持つ元素の任意の組み合わせとすることができ、
Ｍは、Ｚｒ、Ｔａ、Ｎｂ、Ｓｂ、Ｗ、Ｈｆ、Ｓｎ、Ｔｉ、Ｖ、Ｂｉ、Ｇｅ、およびＳｉを含む、＋３、＋４、＋５または＋６の公称価数を持つ金属の任意の組み合わせとすることができ、
Ａは、Ｈ、Ｎａ、Ｋ、Ｒｂ、Ｃｓ、Ｂａ、Ｓｒ、Ｃａ、Ｍｇ、Ｆｅ、Ｃｏ、Ｎｉ、Ｃｕ、Ｚｎ、Ｇａ、Ａｌ、Ｂ、およびＭｎを含む、＋１、＋２、＋３、または＋４の公称価数を持つドーパント原子の任意の組み合わせであり、
ｕは３〜７．５の範囲で変更可能であり、
ｖは０〜３の範囲で変更可能であり、
ｗは０〜２の範囲で変更可能であり、
ｘは０〜２の範囲で変更可能であり、
ｙは１１〜１２．５の範囲で変更可能である。
Ｌｉ７Ｌａ３Ｚｒ２Ｏ１２（ＬＬＺＯ）材料は、金属イオン導電性セラミック材料としての使用に有益です。ＬＬＺＯ材料の電子伝導率は２×１０−８Ｓ／ｃｍであると報告されている。Ezhiyl Rangasamy、Jeff Wolfenstine、Jeffrey Sakamoto、「The role of Al and Li concentration on the formation of cubic garnet solid electrolyte of nominal composition Li7La3Zr2O12」、Solid State Ionics 206（2012）28を参照。多結晶固体電解質３０５の粒３０４は、０．１〜２０００ミクロン、または１〜１０００ミクロン、または５〜１００ミクロン、または５〜５０ミクロン、または５〜２５ミクロンの粒径を有し得る。
【００４４】
別の例の金属イオン導電性材料は、ガーネット、ペロブスカイト、ＮａＳＩＣＯＮ、またはＬｉＳＩＣＯＮ相との酸化物またはリン酸塩材料の任意の組み合わせを含むことができる。金属イオン導電性材料は、固体状材料が無視できる電子伝導性を有し、そして高電圧カソードおよび金属（例えば、リチウム）アノードに対して電気化学的に安定である限り、アノードとカソードの間でイオンを貯蔵および輸送できる任意の固体状材料を含むことができる。
【００４５】
粒界相３０７は、電気絶縁材料を含むことができる。粒界相３０７は、イオン導電性材料またはイオン抵抗性材料を含むことができる。粒界相３０７は、Ｌｉ＋／Ｌｉ０酸化還元電位以下で電気化学的に安定であり得る。粒界相３０７は、粒子の間の粒界の表面エネルギーを増加させることができる。一実施形態では、粒界相３０７は金属酸化物を含む。金属酸化物は、ＭｇＯ、Ｙ２Ｏ３、Ｌａ２Ｏ３、ＺｒＯ２、Ａｌ２Ｏ３、Ｇａ２Ｏ３、Ｈ
ｆＯ２、Ｂ２Ｏ３、ＺｎＯ、Ｅｒ２Ｏ３、およびそれらの混合物からなる群から選択することができる。これらの二成分酸化物（binary oxide）は、低電位での安定性のために選択されることができ、通常は電子絶縁性である。
【００４６】
図４Ａに目を向けると、粒界でのＬｉ金属の伝播を緩和するための代替ソリューションは、カソード４１０（上記のカソード材料を含み得る）、リチウム金属アノード４０２、および、単一のＬＬＺＯ結晶を含む、つまりＬＬＺＯ粒界を完全に排除する固体電解質４０４を含む電気化学セル４００である。単結晶セラミックは脆くて弱いため、ＬＬＺＯ結晶のアスペクト比は比較的小さくなければならない。図４Ｂは、各セル４００に単結晶ＬＬＺＯ固体電解質４０４を使用する複数セル構成を有する電池４００Ａの例示的な実施形態を示す。ギャップ４１５または応力緩和の導入によりセル４００を個々のユニットに分割することにより、ＬＬＺＯ膜のアスペクト比を小さくすることができる。つまり、大面積（＞１ｍ２）および薄いシートの代わりに、面積を劇的に縮小（＜１ｍ２）しながら、比較的薄い（たとえば、１ｎｍから１ｍｍの厚さ）を維持する。加えて、ＬＬＺＯ単結晶４０４は、カソード４１０がＬＬＺＯ単結晶４０４の物理的支持を提供するように、カソード４１０に化学的および／または堅く結合される。電池４００Ａは、上記の集電体材料であり得る集電体４１２、４１４を含むことができる。別の実施形態では、ＬＬＺＯは、カソード４１０またはアノード４０２に結合する必要はない。別の実施形態では、ＬＬＺＯは、直接、または無機、有機ポリマー材料を含む中間層を使用して、または機械的「ロックアンドキー」ボンドを通って、カソード４１０に結合することができる。
【実施例】
【００４７】
以下の実施例は、本発明の特定の実施形態および態様を実証およびさらに説明するために提供され、本発明の範囲を限定するものとして解釈されるべきではない。
【００４８】
［実施例１］
ＬＬＺＡＯ（立方晶相を安定化させるためにＬＬＺＯに０．２５モルのＡｌを添加）粒界が上述の酸化物の１つを使用して修正できることを実証するために、ＭｇＯをＬＬＺＡＯ微細構造に組み込んだ。ゾルゲル法を使用してＬＬＺＡＯ粒子をコーティングし、１１００℃で１時間ホットプレスした。Ｘ線回折−ＸＲＤ（図５を参照）、走査型電子顕微鏡（ＳＥＭ）（図６を参照）、および電気化学インピーダンス分光法（ＥＩＳ）（図７を参照）を使用して、高密度ペレットを特徴付けた。
【００４９】
ＸＲＤデータは、ホットプレス後にＬＬＺＡＯがＭｇＡｌ２Ｏ４を含んだことを示している。ＭｇＯはＬＬＺＯのＡｌの一部と反応して、ＭｇＡｌ２Ｏ４を形成し、ＬＬＺＡＯ微細構造内に二次相が残っている可能性がある。ＳＥＭ（図６）分析により、Ｍｇ、Ａｌ、およびＯに富む領域がＭｇＡｌ２Ｏ４である可能性が高いことが確認され、これはＸＲＤデータと一致する。ＭｇＡｌ２Ｏ４にはかなりの量のＣも含まれていた。ＥＩＳデータは、微細構造にＭｇＡｌ２Ｏ４が存在するにもかかわらず、ＬＬＺＡＯは依然としてイオン導電体であることを確認する。さらに、ＬＬＺＡＯ＋ＭｇＯは、ＭｇＯが存在しない典型的なＬＬＺＡＯよりも著しく高い合計抵抗を示した。これは、ＭｇＡｌ２Ｏ４またはＭｇＯが粒界に存在し、結果として抵抗が増加したことを示唆する。これらのデータは、ＭｇＯがＬＬＺＡＯ内で安定した相を形成し、粒界でより均一に分布することを確認するものである。
【００５０】
［実施例２］
単結晶ＬＬＺＯセルアプローチを実証するために、粒径を１μｍから＞１５００μｍの間に制御するプロセスが開発された。このプロセスでは、粒子を成長させるためにＬＬＺＯを１１００℃から１４００℃の間で高密度化した。電子後方散乱選択領域回折（ＥＢＳＤ）を使用して粒子を（結晶方位によって）識別し、粒子サイズと粒子サイズ分布を決定した（図８Ａを参照）。大きな粒子に加えて、ＬＬＺＯも光学的に透明になり、その結果として無視できる気孔率を示す。この処理アプローチを使用して、図４Ａのセル構成を有効にすることができる。図８Ａおよび８Ｂを見ると、大きなＬＬＺＯ粒子の製造が示されている。図８Ａでは、粒子サイズのヒストグラムにより、比較的大きなＬＬＺＯ粒子を作成できることが確認された。図８Ｂでは、大きい粒子のＬＬＺＯのＥＢＳＤ画像が示されており、各色は、粒子等のユニークな結晶方位を表している。
【００５１】
［実施例３］
高密度フィルムが形成できることを実証するために、例示的な電気化学セル構造が準備された。図９Ａに示すように、セル構造５００は、ニッケル箔集電体５１０、リチウム金属アノード５１２、リチウム金属の伝播を防ぐＭｇＯ修正された粒界を含むＬＬＺＯを含む粒子を有する１０μｍ厚の固体電解質５１４、液体電解質５１６中のＬｉＭＯ２粒子（ここでＭは金属、例えばＬｉＣｏＯ２）を含むカソード活物質５１８、およびアルミニウム集電体５２０を含む。図９Ｂから、緻密な膜を形成できることが分かる。図９Ｂのフィルムは、０．１〜０．２ｍＳ／ｃｍの総イオン伝導度を有していた。
【００５２】
図９Ａの電気化学セルでは、例示的な液体電解質５１６は、有機溶媒中にリチウム化合物を含む。リチウム化合物は、ＬｉＰＦ６、ＬｉＢＦ４、ＬｉＣｌＯ４、リチウムビス（フルオロスルホニル）イミド（ＬｉＦＳＩ）、ＬｉＮ（ＣＦ３ＳＯ２）２（ＬｉＴＦＳＩ）、およびＬｉＣＦ３ＳＯ３（ＬｉＴｆ）から選択することができる。有機溶媒は、炭酸塩ベースの溶媒、エーテルベースの溶媒、イオン液体、およびそれらの混合物から選択されてもよい。炭酸塩ベースの溶媒は、ジメチルカーボネート、ジエチルカーボネート、エチルメチルカーボネート、ジプロピルカーボネート、メチルプロピルカーボネート、エチルプロピルカーボネート、メチルエチルカーボネート、エチレンカーボネート、プロピレンカーボネート、およびブチレンカーボネートからなる群から選択されてもよい。エーテルベースの溶媒は、ジエチルエーテル、ジブチルエーテル、モノグライム、ジグライム、テトラグライム、２−メチルテトラヒドロフラン、テトラヒドロフラン、１，３−ジオキソラン、１，２−ジメトキシエタン、および１，４−ジオキサンからなる群から選択されてもよい。
【００５３】
図９Ａの電気化学セル５００では、代替固体状電解質は、好ましくは式Ｌｉ６．２５Ｌａ３Ｚｒ２Ａｌ０．２５Ｏ１２を有するリチウムランタンジルコニウム酸化物等の固体電解質材料の単結晶を含む。
【００５４】
図９Ａの電気化学セルにおいて、液体電解質の代替物は、ゲル化電解質または固体状電解質である。
【００５５】
［実施例４］
ＬＬＺＴＯ（Ｌｉ６．５Ｌａ３Ｚｒ１．５Ｔａ０．５Ｏ１２）の修正を実証するために、２０サイクルのＭｇＯでの原子層堆積（ＡＬＤ）によりゆるいＬＬＺＴＯ粉末をコーティングした。コーティングされた粉末は、１１５０℃で３０分間、急速誘導加熱プレスされた。高密度化されたビレットはディスクに切断され、研磨された。ペレットの両側にリチウムを適用し、セルを０．１０ｍＡ／ｃｍ２から１．０ｍＡ／ｃｍ２の電流密度から６０℃で定電流で循環させ、サイクルごとに０．１ｍＡ／ｃｍ２ずつ増加し、０．２５０ｍＡｈ／ｃｍ２のリチウムがめっきされた後に方向を反転させた（図１０を参照）。平坦な電圧プロファイルは、Ｌｉ／ＬＬＺＯ界面が安定しており、最大１．０ｍＡｈ／ｃｍ２の電流密度で界面または粒界に沿って劣化が発生していないことを示す。
【００５６】
サンプルの第２セットは、ＬＬＺＴＯホットプレスおよび処理ステップを繰り返したが、処理の前に粉末上にＭｇＯのＡＬＤ堆積は行わなかった。その後、Ｌｉ／ＬＬＺＴＯ／Ｌｉセルが製造されました。同じ条件下でのステップ定電流試験では、図１１に示すような電圧プロファイルが生成された。これらの電圧プロファイルは、各定電流ステップサイクルで顕著な分極を示し、Ｌｉ／ＬＬＺＴＯ界面または粒界での劣化によるＬｉ／ＬＬＺＴＯ／Ｌｉセルからの抵抗の増加を示している。
【００５７】
［参照:］
1.  EV Everywhere Grand Challenge, Available from: http://energy.gov/eere/vehicles/ev-everywhere-grand-challenge-does-10-year-vision-plug-electric-vehicles.
2.   Sakamoto J., Super-ionic Conducting Oxide Electrolytes. Handbook of Solid State Batteries. 2015;6:391.
3.   Stramare S, Thangadurai V, Weppner W., Lithium lanthanum titanates: a review. Chemistry of materials. 2003;15(21):3974-90.
4.   Bohnke O, Bohnke C, Fourquet J., Mechanism of ionic conduction and electrochemical intercalation of lithium into the perovskite lanthanum lithium titanate. Solid State Ionics. 1996;91(1-2):21-31.
5.   Ni JE, Case ED, Sakamoto JS, Rangasamy E, Wolfenstine JB., Room temperature elastic moduli and Vickers hardness of hot-pressed LLZO cubic garnet. Journal of Materials Science. 2012;47(23):7978-85.
6.   Monroe C, Newman J., The impact of elastic deformation on deposition
kinetics at lithium/polymer interfaces. Journal of The Electrochemical Society.
2005;152(2):A396-A404.
7.   Sharafi A, Meyer HM, Nanda J, Wolfenstine J, Sakamoto J., Characterizing the Li-Li7La3Zr2O12interface stability and kinetics as a function of temperature and current density. Journal of Power Sources. 2016;302:135-9.
8.   Ren Y, Shen Y, Lin Y, Nan C-W., Direct observation of lithium dendrites inside garnet type lithium-ion solid electrolyte. Electrochemistry Communications. 2015;57:27-30.
9.   Ishiguro K, Nakata Y, Matsui M, Uechi I, Takeda Y, Yamamoto O, et al., Stability of Nb-Doped Cubic Li7La3Zr2O12 with Lithium Metal. Journal of The Electrochemical Society. 2013;160(10):A1690-A3.
10.  Kim Y, Yoo A, Schmidt R, Sharafi A, Lee H, Wolfenstine J, et al., Electrochemical Stability of Li6.5La3Zr1.5M0.5O12(M= Nb or Ta) against Metallic Lithium. Frontiers in Energy Research. 2016;4:20.
11.  Cheng EJ, Sharafi A, Sakamoto J., Intergranular Li metal propagation
through polycrystalline Li6.25Al0.25La3Zr2O12ceramic electrolyte. Electrochimica Acta.2017;223:85- 91.
【００５８】
いかなる文書の引用も、それが本発明に関する先行技術であることの承認として解釈されるべきではない。
【００５９】
したがって、本発明は、固体状電池の多結晶固体電解質を通る金属の伝播を抑制し、潜在的に排除する方法を提供する。以前に提案された理論では、リチウム／電解質界面での金属フィラメントの開始は、リチウム／電解質せん断弾性率によって支配され、固体電解質せん断弾性率がリチウムの係数よりも２倍高いように、リチウムフィラメントの開始を防止できると述べていた。これは、多結晶固体電解質には適用できないことが示されている。比較的高いせん断弾性率を持つ多結晶固体電解質を通る金属リチウムの伝播が観察されている。本開示の方法は、この最近観察された問題に対する解決策を提供し、リチウム／電解質界面の安定性を向上させ、固体状電池の劣化を軽減し、充電率を改善する。
【００６０】
本発明はまた、固体電解質におけるリチウム金属の伝播を抑制または排除するための別の材料技術を提供する。本発明の電気化学セルの実施形態は、カソードと、リチウム、マグネシウム、ナトリウム、亜鉛等の電気化学的に活性な金属を含むアノードと、カソードとアノードの間に配置された固体状電解質とを含み、固体状電解質は固体電解質材料の単結晶を含む。これは、電気化学セルの固体状電解質の粒界での金属の伝播を緩和する代替ソリューションを提供します。
【００６１】
特定の実施形態を参照して本発明をかなり詳細に説明したが、当業者は、本発明が、説明された実施形態以外によっても実施できることを理解するであろう。ここで、説明された実施形態は説明のために提示されたものであり、本発明はこれに制限されない。したがって、添付の特許請求の範囲は、本明細書に含まれる実施形態の説明に限定されるべきではない。
【図１】
2020522854.tif 000003
【図２Ａ】
2020522854.tif 000004
【図２Ｂ】
2020522854.tif 000005
【図３Ａ】
2020522854.tif 000006
【図３Ｂ】
2020522854.tif 000007
【図３Ｃ】
2020522854.tif 000008
【図４Ａ】
2020522854.tif 000009
【図４Ｂ】
2020522854.tif 000010
【図５】
2020522854.tif 000011
【図６】
2020522854.tif 000012
【図７】
2020522854.tif 000013
【図８Ａ】
2020522854.tif 000014
【図８Ｂ】
2020522854.tif 000015
【図９】
2020522854.tif 000016
【図１０】
2020522854.tif 000017
【図１１】
2020522854.tif 000018
【国際調査報告】
2020522854.tif 000019
2020522854.tif 000020
2020522854.tif 000021